(57)【要約】  本発明の電気二重層キャパシタは、溶媒としてγ−ブチロラクトンを含む電解液と、コーティング電極を備える。コーティング電極は、溶媒として水を使用し、溶質である電極材料と、導電性助剤と、結合材として８５℃のγ−ブチロラクトン中における１００時間後の膨張率が５０％以下であるエラストマーを用いてなるスラリーを集電体に塗布して作製する。このエラストマーとしては、例えば、スチレンブタジエン系エラストマーが用いられる。γ−ブチロラクトンにおける膨張率が低いため、内部抵抗の劣化が生じない。スチレンブタジエン系エラストマーは、スラリーの溶媒として水を使用できるので、取扱いが簡単である。
2011040040.tif 000002
【特許請求の範囲】
【請求項１】
溶媒としてγ−ブチロラクトンを含む電解液と、
電極材料と、導電性助剤と、結合材として８５℃のγ−ブチロラクトンにおける１００時間後の膨張率が５０％以下であるエラストマーを水に分散させたスラリーを集電体に塗布してなるコーティング電極を備えたことを特徴とする電気二重層キャパシタ。
【請求項２】
含フッ素アニオンを含む電解液を用いる電気二重層キャパシタ用集電体であって、
含水量が３０μｇ／ｃｍ2以下のアルミニウム基材と、
該アルミニウム基材の上に、径が５μｍ以上のカーボンを含有する被覆層用スラリーを用いて形成された導電性被覆層と、を有することを特徴とする電気二重層キャパシタ用集電体。
【請求項３】
前記径が５μｍ以上のカーボンを含有する被覆層用スラリーが、黒鉛と、カーボンブラックと、結合材として８５℃のγ−ブチロラクトン中における１００時間後の膨張率が５０％以下であるエラストマーとを水に分散させてなるスラリーであることを特徴とする請求項２に記載の電気二重層キャパシタ用集電体。
【請求項４】
請求項２又は請求項３に記載の電気二重層キャパシタ用集電体を備え、含フッ素アニオンを含む電解液を用いたことを特徴とする電気二重層キャパシタ。
【請求項５】
前記電気二重層キャパシタ用集電体の表面に、電極材料と、導電性助剤と、コーティング用結合材として８５℃のγ−ブチロラクトン中における１００時間後の膨張率が５０％以下であるエラストマーとを水に分散させてなるコーティング用スラリーを塗布してなるコーティング電極が形成されていることを特徴とする請求項４に記載の電気二重層キャパシタ。
【請求項６】
溶媒としてγ−ブチロラクトンを含む電解液を用いたことを特徴とする請求項５に記載の電気二重層キャパシタ。
【請求項７】
前記８５℃のγ−ブチロラクトン中における１００時間後の膨張率が５０％以下であるエラストマーが、スチレンブタジエン系エラストマーであることを特徴とする請求項１、請求項５又は請求項６のいずれか１項に記載の電気二重層キャパシタ。
【発明の詳細な説明】
【技術分野】
【０００１】
本発明は、スラリー状の電極を集電体にコーティングしてなるコーティング電極を使用した電気二重層キャパシタに関するものである。また、８５℃前後の温度域においても特性劣化が生じることがない電気二重層キャパシタ用集電体及び電気二重層キャパシタに関するものである。
【背景技術】
【０００２】
電気二重層キャパシタは、例えばアルミニウムである金属箔の表面に分極性電極層を設けた分極性電極間にセパレ−タを介在させて巻回し、または積層したコンデンサ素子に電解液を含浸し、このコンデンサ素子を金属ケ−ス内に収納して、開口端部を密封した構造を有する。【０００３】
この電気二重層キャパシタは、電気自動車やハイブリッドカーのモーター駆動用電源、またはブレーキ時の回生エネルギー蓄電などのパワー用途では、電極の厚みを薄くすることによって、パワー密度の向上を図っている。そして、そのためには、電極をポリテトラフルオロエチレン等をバインダーとして用いシート状にしてこれを集電体に接着してなるシート電極より、ラテックス等をバインダーとして用いたスラリー状の電極を集電体にコーティングしてなるコーティング電極の方が薄膜化が図れる。【０００４】
このコーティング電極は、電極材料（主剤）と、導電性助剤と、主剤及び導電性助剤とを結合させる結合材（バインダー）と、さらに主剤と導電性助剤とを水に分散させスラリー化させるために使用する分散材とから構成される。【０００５】
すなわち、正極・負極として用いる電極材料としては、活性炭やポリアセン等が挙げられる。活性炭としては、例えば、フェノール樹脂等の樹脂系炭素、椰子殻などの植物系炭素、石炭／石油系ピッチコークス、メソカーボンマイクロビーズ（ＭＣＭＢ）等を賦活して用いている。導電性助剤としては、ケッチェンブラック、アセチレンブラック、天然／人造黒鉛等が用いられる。分散材としては、ヒドロキシメチルエチルセルロース（ＨＭＥＣ）、ヒドロキシプロピルメチルセルロース（ＨＰＭＣ）、カルボキシメチルセルロース−ナトリウム塩（ＣＭＣ−Ｎa）を用いる。結合材には取り扱い易い水系の結合材であるアクリル系エラストマーのラテックスが使用されることが好ましい。分極性電極材料と導電性助剤を撹拌するための溶剤としては水を用いる。【０００６】
一方、電気二重層キャパシタは、高容量で長期信頼性に優れたものが要求され、従来の電気二重層キャパシタの電解液には、プロピレンカーボネートなどのカーボネート系溶媒やアセトニトリルが使用されている。これによれば、６０℃使用において、高容量で、しかも高温負荷に優れる電気二重層キャパシタを得ることができるとされている。【０００７】
ところが、カーボネート系溶媒を用いた電解液では、高温下では溶媒の分解により一酸化炭素（ＣＯ）ガスが発生するため、分極性電極や電解液等を収容している容器の内圧が上昇するという問題が生じる。このため、６０℃が限界であり、７０〜８５℃というさらなる高温使用には対応することができないという問題点があった。これに対して、γ−ブチロラクトンを用いて７０℃使用を可能にしようという試みがある（特許文献１）。
【先行技術文献】
【特許文献】
【０００８】
【特許文献１】特開２００１−２１７１５０号公報
【発明の概要】
【発明が解決しようとする課題】
【０００９】
ところが、溶媒として四フッ化ホウ素トリエチルメチルアンモニウム（ＴＥＭＡＢＦ４）とγ−ブチロラクトン（ＧＢＬ）を含む電解液を用い、主剤として活性炭、導電性補助剤としてケッチェンブラック、結合材としてアクリル系エラストマー（例えば、アクリルニトリルゴム）を用いたコーティング電極を有する電気二重層キャパシタにおいて、８５℃での寿命試験を行うと、その内部抵抗（ＤＣＩＲ）の上昇が大きいことがわかった。【００１０】
すなわち、図４に示すように、コーティング電極とシート電極のそれぞれについて、６０℃、７０℃及び８５℃の各温度において５００時間にわたる負荷実験を行い、容量並びに内部抵抗変化を計測したところ、８５℃におけるコーティング電極の内部抵抗のみ、特性が著しく劣化していることが判明した。【００１１】
この知見に基づき、コーティング電極とシート電極のバインダーの溶媒中での膨張率の違いに着目し、結合材成分の電解液中での膨張率を測定した。測定方法は図５に示すように、所定の溶剤に溶解させたアクリル系エラストマーを板上にキャストして薄膜を形成し、これを乾燥し、直径２０ｍｍの結合材フィルムを作製した。【００１２】
この結合材フィルムをγ−ブチロラクトンを含む電解液に、２０℃、６０℃、７０℃、１０５℃でそれぞれ２００時間浸漬した後、その厚み、直径を測定し、結合材フィルムの膨張度合いを確認した。図６が電解液浸漬後の結合材フィルムの膨張率を示すグラフである。この試験結果によれば、溶媒としてγ−ブチロラクトン（ＧＢＬ）を含む電解液を使用した場合、アクリル系エラストマーの高温領域での膨張度合いが、溶媒としてプロピレンカーボネート（ＰＣ）やアセトニトリル（ＡＮ）を含む電解液を使用した場合に比べて大きいことが分かった。【００１３】
本発明は、水を溶媒として使用することのできる結合材によって電極材料と導電性助剤を結合してなるコーティング電極を、γ−ブチロラクトンを含む電解液に使用した場合であっても、８５℃前後の温度域においても特性劣化が生じることがない電気二重層キャパシタを提供することを目的とする。【００１４】
また、本発明は、含フッ素アニオンを含む電解液を用いる電気二重層キャパシタにおいて、８５℃前後の温度域においても特性劣化が生じることがない電気二重層キャパシタ用集電体及び電気二重層キャパシタを提供することを目的とする。
【課題を解決するための手段】
【００１５】
上記の目的を達成するため、本発明の電気二重層キャパシタは、溶媒としてγ−ブチロラクトンを含む電解液と、電極材料と、導電性助剤と、結合材として８５℃のγ−ブチロラクトンにおける１００時間後の膨張率が５０％以下であるエラストマーを水に分散させたスラリーを集電体に塗布してなるコーティング電極を備えたことを特徴とする。また、８５℃のγ−ブチロラクトンにおける１００時間後の膨張率が５０％以下であるエラストマーが、スチレンブタジエン系エラストマーであることも本発明の一態様である。【００１６】
また、本発明の電気二重層キャパシタ用集電体は、含フッ素アニオンを含む電解液を用いる電気二重層キャパシタ用集電体であって、含水量が３０μｇ／ｃｍ2以下のアルミニウム基材と、該アルミニウム基材の上に、径が５μｍ以上のカーボンを含有する被覆層用スラリーを用いて形成された導電性被覆層とを有することを特徴とするものである。【００１７】
また、本発明の電気二重層キャパシタは、径が５μｍ以上のカーボンを含有する被覆層用スラリーを、含水量が３０μｇ／ｃｍ2以下のアルミニウム基材の上に塗布して乾燥することにより導電性被覆層を形成した集電体を備え、含フッ素アニオンを含む電解液を用いたことを特徴とするものである。
【発明の効果】
【００１８】
本発明の電気二重層キャパシタは、８５℃のγ−ブチロラクトンにおける１００時間後の膨張率が５０％以下であるエラストマーを用いたため、電解液中に含まれるγ−ブチロラクトンによって電極材料中の結合材が大きく膨張することが防止される。その結果、結合材の膨張による活性炭等の電極材間距離の拡大に起因すると思われる内部抵抗変化が抑制される。また、コーティング電極の溶媒として水を使用することができるので、製造時の取扱いが簡単である。
【図面の簡単な説明】
【００１９】
【図１】本発明の電気二重層キャパシタ用電極の作製方法を示す模式図である。
【図２】本発明の電気二重層キャパシタ用電極の実施例及び比較例について、容量、ＤＣＩＲの寿命試験ビーカーセル評価の結果を示す図であって、（Ａ）は負荷時間と容量変化率の関係を示す図、（Ｂ）は負荷時間と内部抵抗変化率の関係を示す図である。
【図３】結合材の相違による膨張性の違いを示すグラフである。
【図４】コーティング電極とシート電極を使用した電気二重層キャパシタの特性を比較したグラフであって、（Ａ）は負荷時間と容量変化率の関係を示す図、（Ｂ）は負荷時間と内部抵抗変化率の関係を示す図である。
【図５】アクリル系エラストマーフィルムの膨張及び溶解を確認する試料を作成する方法の一例を示す工程図である。
【図６】材質の異なる電解液に浸漬後のアクリル系エラストマーフィルムの膨張率を示すグラフである。
【発明を実施するための形態】
【００２０】
（１）コーティング電極に用いられる結合材について
本発明の電気二重層キャパシタは、アルミニウムからなる金属集電体箔に分極性電極層を形成した電極を、セパレータを介して対向させてコンデンサ素子を作製し、このコンデンサ素子に電解液を含浸して、電気二重層キャパシタとしたものである。
【００２１】
電極に用いる金属集電体箔としては、アルミニウムエッチング箔を用いる。アルミニウム箔としては純度９９．９％以上の高純度のアルミニウムを用いる。その厚さとしては、通常１０〜５０μｍ程度の厚さのアルミニウム箔を用いる。
【００２２】
この金属集電体箔に、主剤である電極材料と、導電性助剤と、結合材と、水などの溶媒とを混合してなるスラリー（ペーストとも呼ばれる）を塗布して分極性電極（コーティング電極）とする。このようにして作製されたコーティング電極を、セパレータを介して対向させてコンデンサ素子を作製し、このコンデンサ素子に電解液を含浸して、電気二重層キャパシタとする。
【００２３】
電極材料としては、例えば活性炭を使用する。この場合、活性炭の原料は、植物系の木材、のこくず、ヤシ殻、パルプ廃液、化石燃料系の石炭、石油重質油、或いはそれらを熱分解した石炭及び石油系ピッチ、石油コークス等である。活性炭は、これらの原料を炭化後、賦活処理して得られる。
【００２４】
導電性助剤としては、導電性を有する炭素材料である、カーボンブラック、グラファイトを用いることができる。前記カーボンブラックとしては、例えば、アセチレンブラック、ケッチェンブラック、チャンネルブラック、ファーネスブラック、サーマルブラック等が挙げられ、これらの中でも、ケッチェンブラックが好ましい。グラファイトとしては、例えば、天然グラファイト、人造グラファイト等が挙げられる。
【００２５】
結合材としては、８５℃のγ−ブチロラクトンにおける１００時間後の膨張率が５０％以下であるエラストマーを用いる。この８５℃のγ−ブチロラクトンにおける１００時間後の膨張率が５０％以下であるエラストマーとしては、一例として、スチレンブタジエン系エラストマーがあるが、水を溶媒として使用できる結合材であれば、γ−ブチロラクトンにおける膨張率が前記の範囲であれば、他の材料も使用可能である。
【００２６】
一方、電解液は、その主溶媒として、γ−ブチロラクトンを用いる。また、副溶媒として、エチレンカーボネート、ブチレンカーボネート、ジメチルカーボネート、ジエチルカーボネートなどのカーボネート類；トリメトキシメタン、１，２−ジメトキシエタン、ジエチルエーテル、２−エトキシエタン、テトラヒドロフラン、２−メチルテトラヒドロフランなどのエーテル類；ジメチルスルホキシドなどのスルホキシド類；１，３−ジオキソラン、４−メチル−１，３−ジオキソランなどのオキソラン類；アセトニトリルやニトロメタンなどの含窒素類；ギ酸メチル、酢酸メチル、酢酸エチル、酢酸ブチル、プロピオン酸メチル、プロピオン酸エチルなどの有機酸エステル類；リン酸トリエステルや炭酸ジメチル、炭酸ジエチル、炭酸ジプロピルのような炭酸ジエステルなどの無機酸エステル類；ジグライム類；トリグライム類；スルホラン；３−メチル−２−オキサゾリジノンなどのオキサゾリジノン類；１，３−プロパンスルトン、１，４−ブタンスルトン、ナフタスルトンなどのスルトン類等を用いることができる。
【００２７】
有機溶媒中に溶解する電解質としては、金属の陽イオン、４級アンモニウムカチオン、カルボニウムカチオン等のカチオンと、ＢＦ4-、ＰＦ6-、ＣｌＯ4-、ＡｓＦ6-、ＳｂＦ6-、ＡｌＣｌ4-、またはＲｆＳＯ3-、（ＲｆＳＯ2）2Ｎ-、ＲｆＣＯ2-(Ｒｆは炭素数１〜８のフルオロアルキル基)から選ばれるアニオンの塩を挙げることができる。
【００２８】
本発明の電気二重層キャパシタは、巻回型、積層型等の形状の何れであってもよい。このような電気二重層キャパシタは、例えば、電極シートを所望の大きさ、形状に切断し、セパレータを両極の間に介在させた状態で積層または巻回し、容器に挿入後電解液を注入し、封口部材、すなわち封口板、ガスケット等を用いて封口をかしめて製造できる。
【実施例】
【００２９】
以下に実施例により本発明をさらに具体的に説明する。なお、実施例及び比較例におけるスラリー作製工程の模式図を図１に示す。
［実施例］
分散材としてのカルボキシメチルセルロース−ナトリウム塩（ＣＭＣ−Ｎａ）と、溶剤としての純水を混合し（図中符号２）、撹拌機１によって撹拌する。ここで、ＣＭＣ−Ｎａは粉末のため、次の工程において扱いやすいようにするために予め水に溶解させるものである（図１（Ａ））。【００３０】
ここに、主剤として活性炭４を、導電性助剤としてケッチェンブラック（ＫＢ）を加え、撹拌機１のミキサー３により高いせん断を与えて分散させる。さらに結合材としてγ−ブチロラクトン中での膨張率が１３％であるスチレンブタジエン系ゴム（ＪＳＲ製Ｓ２９０４(Ｃ)−１）を加え、これらを混合してスラリーを作製する。このときの目標粘度は、３０００〜７０００ｍＰａ・ｓである（図１（Ｂ））。【００３１】
次に、作製したスラリーをコーティング機５でアルミニウムエッチング箔６にコーティングしてコーティング電極７を作製し、これに引出し端子を設けて電気二重層キャパシタ用電極体を作製する（図１（Ｃ））。【００３２】
ここで、活性炭、ケッチェンブラック及びＣＭＣ−Ｎaは粉末形状のものを用い、スチレンブタジエン系ゴムはラテックス形状のものを用いた。また、それぞれの混合の割合は、主剤である活性炭を１０ｇとした場合、導電性助剤のケッチェンブラックを０．５〜１．０ｇ、分散材としてのＣＭＣ−Ｎaを０．３ｇ、結合材としてのラテックスを０．２〜０．３ｇとした。【００３３】
［比較例］
比較例では、結合材として、実施例のスチレンブタジエン系ゴムに代えて、γ−ブチロラクトン中での膨張率が３０％のアクリル系ゴムを用いて、上記実施例と同様にして、同様な方法にて電気二重層キャパシタ用電極体を作製した。【００３４】
［比較結果］
上記のような実施例と比較例の電極を用い、１Ｍ四フッ化ホウ素トリエチルメチルアンモニウム、γ−ブチロラクトン溶液（１ＭＴＥＭＡＢＦ４／ＧＢＬ）を電解液として用いて、巻回型の電気二重層キャパシタを作製して、８５℃、２．３Ｖ負荷試験を行った。その結果を図２（Ａ）（Ｂ）に示す。【００３５】
図２（Ａ）に示すように、容量の変化率は実施例、比較例は同等であるが、図２（Ｂ）に示すように、内部抵抗の変化率は比較例に対し実施例はより良好であった。【００３６】
このような結果が得られた理由を検証するために、１Ｍ四フッ化ホウ素トリエチルメチルアンモニウムにγ−ブチロラクトンを加えた電解液と、同じく１Ｍ四フッ化ホウ素トリエチルメチルアンモニウムにプロピレンカーボネート（ＰＣ）を加えた電解液のそれぞれに対して、アクリル系エラストマーと本発明のスチレンブタジエン系エラストマーについて、８５℃、１００時間での膨張率を測定した。その結果、図３に示すように、γ−ブチロラクトン中におけるスチレンブタジエン系エラストマーの膨張率（約１２％）は、アクリル系エラストマーの膨張率（約８０％）に比べて極めて小さいことがわかった。【００３７】
このことから、図２（Ｂ）で、実施例の方が比較例より内部抵抗変化率が小さいという良好な結果が得られたのは、結合材として８５℃のγ−ブチロラクトン中における１００時間後の膨張率が小さいスチレンブタジエン系エラストマーを用いたことにより、電解液中に含まれるγ−ブチロラクトンによって電極材料中の結合材が大きく膨張することが防止されたためであると考えられる。また、結合材の膨張が防止された結果、結合材の膨張による活性炭等の電極材間距離の拡大に起因すると思われる内部抵抗の変化が抑制されたものと考えられる。すなわち、結合材として８５℃のγ−ブチロラクトン中における１００時間後の膨張率が５０％以下であるエラストマーを使用することによって、電気二重層キャパシタの寿命特性を向上させることができることが分かった。【００３８】
なお、図６に示すように、アセトニトリル中におけるアクリル系エラストマーの６０℃での膨張率は５０％程度であるが、この膨張率５０％の結合材を使用したコーティング電極では、従来より、内部抵抗の劣化が生じていない。このことから、γ−ブチロラクトンを含む電解液を使用した電気二重層キャパシタにおいても、膨張率が５０％以下であれば、内部抵抗の劣化が生じないことは論理的に明らかである。なお、図３、図６に示されるように、一般的にエラストマーの８５℃のγ−ブチロラクトン中における１００時間後の膨張率は５％以上である。【００３９】
（２）含フッ素アニオンを含む電解液を用いる電気二重層キャパシタについて
（２−１）集電体の含水量について
続いて、含フッ素アニオンを含む電解液を用いる電気二重層キャパシタについて、寿命試験中の劣化について検討したところ、以下のようなメカニズムが考えられた。すなわち、負荷状態における正極においては、ＢＦ4-が加水分解してＦ-が発生し、このＦ-が正極のアルミニウムと反応して、絶縁皮膜であるＡｌＦ3が生成して、内部抵抗が上昇する。【００４０】
一方、負極では、電解液中のＨ2Ｏが電気分解して発生したＯＨ-がＢＦ4-と反応して、ＨＦが発生する。また、ＯＨ-がＡｌ2Ｏ3（自然酸化皮膜）と反応してＡｌ（ＯＨ）4-が発生し、ＨＦと反応してＡｌＦ4-が発生する。このＡｌＦ4-が正極へ泳動し、正極へ絶縁皮膜であるＡｌＦ3として堆積して、内部抵抗が上昇する。【００４１】
また、無負荷状態においては、正極、負極においてＢＦ4-が加水分解してＦ-が発生し、このＦ-がアルミニウムと反応して、絶縁皮膜であるＡｌＦ3が生成して、内部抵抗が上昇する。【００４２】
ここで、本発明において、集電体中の水分を少なくすると、これらの反応を抑制することができることが判明した。この水分量の上限は３０μｇ／ｃｍ2が好ましい。これは集電体の投影面積中に含まれる水分量である。この点については、後に試験例を示す。なお、上記の反応は、従来の６０℃使用でも生じている反応である。したがって、従来のＰＣ（プロピレンカーボネート）を用いた電気二重層キャパシタにおいても、効果を奏する。【００４３】
（２−２）被覆層について
さらに、検討を重ねた結果、負荷状態における正極及び負極の反応を抑制するために、集電体に被覆層を設けると、劣化抑制効果が大幅に向上することが分かった。【００４４】
この場合、被覆層を形成する目的は、アルミニウム集電体表面のアルミニウムを被覆することにあるので、被覆層には、径が５〜３５μｍのカーボンが含有されることが必要である。この径は１次粒子、２次粒子を含むカーボンの長径である。この範囲未満では本願の効果が低減し、この範囲を越えると塗工して形成する被覆層の塗工性が低下する。この点については、後に試験例を示す。【００４５】
続いて、本発明に係る電気二重層キャパシタの作製方法について説明する。すなわち、黒鉛と、カーボンブラックと、被覆層用結合材として８５℃のγ−ブチロラクトン中における１００時間後の膨張率が５０％以下であるエラストマーとを水に分散させた被覆層用スラリーを、リン酸またはその塩を溶解した溶液に浸漬したアルミニウムからなる集電体に塗布して、導電層（被覆層）を形成する。【００４６】
ここで、前記被覆層用スラリーの調製方法について説明する。まず、純水中にアンモニアを加え、ｐｈ８に調整する。その後、導電性を有するカーボンブラック、グラファイトを加え、撹拌機のミキサーにより高いせん断を与えて分散させる。さらに被覆層用結合材としてγ−ブチロラクトン中における膨張率が５０％以下であるエラストマーを加え、これらを混合してスラリーを作製する。このときの目標粘度は、２００〜３００ｍＰａ・ｓである。【００４７】
なお、前記カーボンブラックとしては、例えば、アセチレンブラック、ケッチェンブラック、チャンネルブラック、ファーネスブラック、サーマルブラック等が挙げられ、平均粒子径が０．１〜１０μｍのものが望ましい。また、グラファイトについては、π電子が非局在化した導電性の高い黒鉛（例えば、天然黒鉛や人造黒鉛）が挙げられ、平均粒子径が１〜２０μｍのものが望ましい。これら２種の炭素材料を混合することにより、高充填された高い電子伝導性を有する被覆層を形成することができ、電気二重層キャパシタの内部抵抗低減に対して効果的である。【００４８】
また、前記被覆層用結合材としては、８５℃のγ−ブチロラクトン中における１００時間後の膨張率が５０％以下であるエラストマーを用いる。この８５℃のγ−ブチロラクトン中における１００時間後の膨張率が５０％以下であるエラストマーとしては、一例として、スチレンブタジエン系エラストマーがあるが、水を溶媒として使用できる結合材であり、γ−ブチロラクトン中における膨張率が前記の範囲であれば、他の材料も使用可能である。【００４９】
続いて、前記被覆層が形成された金属集電体箔に、主剤である電極材料と、導電性助剤と、コーティング用結合材と、水などの溶媒とを混合してなるコーティング用スラリーを塗布し、所定の圧力でプレスして、分極性電極（コーティング電極）を形成する。このようにして作製されたコーティング電極を、セパレータを介して対向させてコンデンサ素子を作製し、このコンデンサ素子に電解液を含浸して、電気二重層キャパシタとする。【００５０】
ここで、前記コーティング用スラリーの調製方法について説明する。すなわち、分散材としてのカルボキシメチルセルロース−ナトリウム塩（ＣＭＣ−Ｎａ）と、溶剤としての純水を混合し、撹拌機によって撹拌する。ここに、電極材料と導電性助剤を加え、撹拌機のミキサーにより高いせん断を与えて分散させる。さらにコーティング用結合材としてγ−ブチロラクトン中における膨張率が５０％以下であるエラストマーを加え、これらを混合してスラリーを作製する。このときの目標粘度は、３０００〜７０００ｍＰａ・ｓである。【００５１】
なお、前記電極材料としては、例えば活性炭を使用する。この場合、活性炭の原料は、植物系の木材、のこくず、ヤシ殻、パルプ廃液、化石燃料系の石炭、石油重質油、或いはそれらを熱分解した石炭及び石油系ピッチ、石油コークス等である。活性炭は、これらの原料を炭化後、賦活処理して得られる。【００５２】
また、前記導電性助剤としては、導電性を有する炭素材料であるカーボンブラック、グラファイトを用いることができる。前記カーボンブラックとしては、例えば、アセチレンブラック、ケッチェンブラック、チャンネルブラック、ファーネスブラック、サーマルブラック等が挙げられ、これらの中でも、ケッチェンブラックが好ましい。グラファイトとしては、例えば、天然グラファイト、人造グラファイト等が挙げられる。【００５３】
さらに、前記コーティング用結合材としては、８５℃のγ−ブチロラクトン中における１００時間後の膨張率が５０％以下であるエラストマーを用いる。この８５℃のγ−ブチロラクトン中における１００時間後の膨張率が５０％以下であるエラストマーとしては、一例として、スチレンブタジエン系エラストマーがあるが、水を溶媒として使用できる結合材であり、γ−ブチロラクトン中における膨張率が前記の範囲であれば、他の材料も使用可能である。【００５４】
一方、電解液は、その主溶媒として、γ−ブチロラクトンまたはプロピレンカーボネートを用いる。また、副溶媒として、エチレンカーボネート、ブチレンカーボネート、ジメチルカーボネート、ジエチルカーボネートなどのカーボネート類；トリメトキシメタン、１，２−ジメトキシエタン、ジエチルエーテル、２−エトキシエタン、テトラヒドロフラン、２−メチルテトラヒドロフランなどのエーテル類；ジメチルスルホキシドなどのスルホキシド類；１，３−ジオキソラン、４−メチル−１，３−ジオキソランなどのオキソラン類；アセトニトリルやニトロメタンなどの含窒素類；ギ酸メチル、酢酸メチル、酢酸エチル、酢酸ブチル、プロピオン酸メチル、プロピオン酸エチルなどの有機酸エステル類；リン酸トリエステルや炭酸ジメチル、炭酸ジエチル、炭酸ジプロピルのような炭酸ジエステルなどの無機酸エステル類；ジグライム類；トリグライム類；スルホラン；３−メチル−２−オキサゾリジノンなどのオキサゾリジノン類；１，３−プロパンスルホン、１，４−ブタンスルホン、ナフタスルホンなどのスルホン類等を用いることができる。【００５５】
前記有機溶媒中に溶解する電解質としては、金属の陽イオン、４級アンモニウムカチオン、カルボニウムカチオン等のカチオンと、ＢＦ4-、ＰＦ6-、ＡｓＦ6-、ＳｂＦ6-、から選ばれるアニオンの塩を挙げることができる。【００５６】
本発明の電気二重層キャパシタは、巻回型、積層型等の形状の何れであってもよい。このような電気二重層キャパシタは、例えば、電極シートを所望の大きさ、形状に切断し、セパレータを両極の間に介在させた状態で積層または巻回し、容器に挿入後電解液を注入し、封口部材、すなわち封口板、ガスケット等を用いて封口をかしめて製造できる。【００５７】
（２−３）試験結果
（２−３−１）集電体の含水量とカーボン粒径−その１
保有する水分量が異なる集電体に対して、導電性被覆層を構成するカーボンの粒子径を変化させて導電性被覆層を形成し、その上に主剤として活性炭、導電性助剤としてケッチェンブラック、分散材としてカルボキシメチルセルロース−ナトリウム塩（ＣＭＣ−Ｎａ）、結合材としてＳＢＲ系バインダー（スチレンブタジエンゴム）を用いたスラリーを塗布し電極を作製した。これらの電極を用い、電解液の水分率を変化させて巻回型の電気二重層キャパシタを作製し、これら電気二重層キャパシタを２．３Ｖの電圧負荷を与えている状態で８５℃で保存した。電解液の溶媒にはＧＢＬもしくはＰＣを使用した。その後、２０００時間まで２．３Ｖを印加しながら８５℃で保存し、ＤＣＩＲを測定し、初期からのＤＣＩＲの変化率を求めたところ、表１に示すような結果が得られた。
【表１】
2011040040.tif 000003
【００５８】
表１から明らかなように、電解液の溶媒としてＧＢＬを用いた電気二重層キャパシタであって、集電体の含水量が４０μｇ／ｃｍ2と高い比較例１とカーボン粒径が３μｍと小さい比較例２、また、電解液の溶媒としてＰＣを用いた比較例３においては、ＤＣＩＲの変化率が大きいことが分かった。【００５９】
また、電解液の水分率を１０００ｐｐｍとした実施例４においても、ＤＣＩＲの変化率は、電解液の水分率を１００ｐｐｍとした他の実施例と同等であった。このことから、アルミ箔中の水分を規定すれば、たとえ電解液中の水分が多くても劣化しないことが分かった。すなわち、従来考えられていたように劣化反応の原因は電解液中の水分や分極性電極中の水分にあるのではなく、アルミ箔が保有する水分にあることが分かった。【００６０】
（２−３−２）集電体の含水量とカーボン粒径−その２
保有する水分量が異なる集電体に対して、導電性被覆層を構成するカーボンの粒子径を変化させて導電性被覆層を形成し、その上に主剤として活性炭、導電性助剤としてケッチェンブラック、結合材としてＳＢＲ系バインダー（スチレンブタジエンゴム）を用いたスラリーを塗布し電極を作製した。これら電極を用いて巻回型の電気二重層キャパシタを作製し、これら電気二重層キャパシタを無負荷、８５℃で保存した。電解液の溶媒にはＰＣを使用した。その後、２０００時間まで８５℃で保存し、ＤＣＩＲを測定し、初期からのＤＣＩＲの変化率を求めたところ、表２に示すような結果が得られた。
【表２】
2011040040.tif 000004
【００６１】
表２から明らかなように、電解液の溶媒としてＰＣを用いた電気二重層キャパシタであって、集電体の含水量が４０μｇ／ｃｍ2と高い比較例４とカーボン粒径が３μｍと小さい比較例５においては、実施例７と比べてＤＣＩＲの変化率が大きいことが分かった。
【符号の説明】
【００６２】
１…撹拌機
２…純水＋分散材
３…ミキサー
４…活性炭
５…コーティング機
６…アルミニウムエッチング箔
【図１】
2011040040.tif 000005
【図２】
2011040040.tif 000006
【図４】
2011040040.tif 000007
【図３】
2011040040.tif 000008
【図５】
2011040040.tif 000009
【図６】
2011040040.tif 000010
【国際調査報告】
2011040040.tif 000011
2011040040.tif 000012
2011040040.tif 000013
2011040040.tif 000014
2011040040.tif 000015
2011040040.tif 000016